단량체 ( a 5 - 1 - 1 ) 및 단량체 ( a 4 - 0 - 12 ) 를 50 / 50 ( 단량체 ( a 5 - 1 - 1 ) / 단량체 ( a 4 - 0 - 12 ) ) 의 몰 비 로 혼합 하 고 , 메틸 이 소 부틸 케톤 을 전체 단량체 의 총 부 를 기준 으로 1 . 2 배 의 부 로 첨가 하 여 혼합물 을 제조 하 였 다 . 혼합물 에 , 개시제 로서 아조 비스 이소부 티 로 니트릴 을 전체 단량체 몰 양 을 기준 으로 3 몰 % 의 비율 로 첨가 하 고 , 얻 어 진 혼합물 을 70 ℃ 에서 약 5 시간 동안 가열 하 였 다 . 얻 어 진 반응 혼합물 을 메탄올 과 물 의 다량 의 혼합물 에 부어서 침전 을 유발 한 후 에 , 여과 하 였 다 . 결과 로서 , 중량 평균 분자량 이 약 10 , 000 인 중합체 를 91 % 의 수율 로 얻 었 다 . 상기 중합체 는 하 기 구조 단위 를 가졌 다 . 그러 한 수지 는 중합체 X 1 로 지칭 된다 .